ШИХТА ДЛЯ ПРОИЗВОДСТВА ПОРИСТОГО ЗАПОЛНИТЕЛЯ
CHARGE TO PRODUCE POROUS FILLER

Изобретение относится к производству пористых заполнителей для бетонов.
Известна шихта для производства пористого заполнителя, содержащая, мас.%: глина монтмориллонитовая 35,0-38,0; выгорающая добавка (уголь) 5,0-6,0; доломит 36,0-50,0 [1].
Задача изобретения состоит в утилизации использованных проездных билетов, интенсификации процесса обжига пористого заполнителя.
2
Технический результат достигается тем, что шихта для производства пористого заполнителя, содержащая глину монтмориллонитовую, выгорающую добавку, в качестве выгорающей добавки содержит измельченные на частицы площадью 0,5-1 см, использованные проездные билеты в виде бумажной оболочки с заключенной в нее микросхемой при следующем соотношении компонентов, мас.%: глина монтмориллонитовая 98,0-99,9; указанные проездные билеты 0,1-2,0.
В таблице приведены составы шихты для производства пористого заполнителя.
2
В составе шихты для производства пористого заполнителя используют: глины монтмориллонитовые, включающие Al-монтмориллонит и Fe-монтмориллонит (нонтронит); любые измельченные на частицы площадью 0,5-1 см использованные проездные билеты в виде бумажной оболочки с заключенной в нее микросхемой, например, "для проезда в метро, трамвае, автобусе, троллейбусе в г. Москве".
Подготовленные компоненты дозируют в требуемых количествах и смешивают. Полученную шихту увлажняют до 18-26% и формуют из нее гранулы размером 20-40 мм, которые сушат до влажности не более 6% и обжигают при температуре 1000-1100°С. При обжиге частицы проездных билетов выгорают, при этом микросхема выполняет роль плавня.
Источники информации
1. SU 1161500, С04В 31/00, 1985.